(57)【要約】【課題】骨欠損を補填するための合成ブロックの提供。【解決手段】本発明の合成ブロックは、骨欠損を補填できる形状を有し、骨欠損に配置して固定することができる、セラミック材料で作られた部品（１１）によって構成されており、骨欠損に部品（１１）を配置すると細胞増殖のための血管再生を可能にする流体及び細胞が通ることができるように互いに通じ合うチャネルの３次元ネットワークが、部品（１１）内に少なくとも部分的に形成されており、骨欠損にこの部品（１１）を配置するときに部品（１１）に接触する骨欠損の各表面上にチャネルが開口するようになっていることを特徴とする。【選択図】図３
2019155121.tif 000002
【特許請求の範囲】
【請求項１】
骨の表面の骨欠損（１０；１８）を補填するための合成ブロックにおいて、
前記合成ブロックが、前記骨欠損（１０；１８）を補填することが可能な形状を有し、前記骨欠損（１０；１８）に配置されたときに固定できる、セラミック材料の部品（１１）によって構成され、
前記骨欠損（１０；１８）に前記部品（１１）が配置されると細胞増殖のための血管再生を可能にする流体及び細胞が通ることができるように互いに連通するチャネルの３次元ネットワークが前記部品（１１）内に少なくとも部分的に形成され、
前記骨欠損（１０；１８）に前記部品（１１）が配置すされると、前記部品（１１）に接触する前記骨欠損（１０；１８）の各表面上に前記チャネルが開口するようになっていることを特徴とする合成ブロック。
【発明の詳細な説明】
【技術分野】
【０００１】
本発明は、骨の表面の骨欠損を補填するための合成ブロック、及びその合成ブロックの製造方法に関するものである。
【０００２】
具体的には、本発明によって治療される骨欠損は、下顎骨又は上顎骨に生じた骨欠損である。しかし、本発明はこれらの骨欠損に限定されるものではない。
【背景技術】
【０００３】
上顎骨の骨量は、インプラント、すなわち失った歯を置き換えるための人工歯根を装着するための重要な情報である。
【０００４】
現在、骨量が十分でない場合、それが小さな体積の場合には、合成の（β−リン酸三カルシウム、ヒドロキシアパタイト）、または人間若しくは動物（ウシ、ブタ、ウマ）由来のペレット又はペーストとしての補填物を使用することが可能である。骨誘導再生法（ＧＢＲ）は、これらの適用によって構成される。
大きな体積の場合には、人間（骨バンクの骨）、動物、又は合成由来のブロックを使って、又は、結合部（ｓｙｍｐｈｙｓｅａｌ）、枝部（ｒａｍｉｃ）、又は頭頂骨を採取することによって自家移植される、手術を受ける患者の骨ブロックを使って、付加的な移植を行う必要がある。
【０００５】
これらの既知の技術は、上記ブロックの形状や量が問題となるため困難を呈する。実際、それらの技術には標準のサイズがあるため、（手術中に）最善の方法でサイズを変更して骨欠損に合わせる必要がある。
【０００６】
それによって以下の結果がもたらされる。
−ブロックと骨欠損とが完璧に一致しないことによる安定性の問題。
−骨接合（ネジ装着）の時にブロックが傾くことによる破損のリスク。
−骨結合の問題（骨細胞によるブロックのコロニー化、及び新生血管の形成）及び、その結果ブロックに対して生じる拒絶反応。
−軟組織（被覆組織、歯肉、上皮、結合組織）を損傷するリスクを伴う、過度に鋭利なエッジの問題。その結果、極めて重要であるにもかかわらず不十分な組織治癒。軟組織の縫合は、ブロックの骨結合を期待して、張力を発生させずに、完全な密封ができる必要がある。
−自家移植の場合、２つ目の手術箇所によって追加される問題及びそれに起因する結果（下顎枝、下顎骨の結合線、若しくは全身麻酔下での頭頂骨又は股関節部における採取）。
−自家移植の場合、採取できる量の問題。
【先行技術文献】
【特許文献】
【０００７】
【特許文献１】国際公開第２００９／００４０７０号
【特許文献２】米国特許第５４９６６８２号明細書
【特許文献３】欧州特許第１４７２０８１号明細書
【発明の概要】
【発明が解決しようとする課題】
【０００８】
本発明は、これらの欠点を克服することを意図している。
【課題を解決するための手段】
【０００９】
この目的のため、本発明では、ステレオリソグラフィ又は３Ｄプリントとも呼ばれる付加製造方法の技術によって、セラミック材料で作製した患者の骨欠損に完璧に一致する合成ブロックを実現することを提案し、それによって、現行の技術で遭遇する様々な困難を解決することができる。
【００１０】
実際、患者のスキャンデータ（ＳＴＬファイル）からの３Ｄプリント（ステレオリソグラフィ）を実施することによって、ブロックが欠損に完璧に一致するため、
−ブロックにとって困難及びリスクのある、手術中の調整状態が無くなる。
−ブロックを骨欠損に合わせる調整の問題が無くなる。
−より良質な接合を提供することにより、ブロックと血液の骨細胞との間の密接な接触が可能になる。
−ブロック本体に十分な「多孔質部」を設けることにより、骨細胞によるコロニー化、及び血管新生（新しい血管の生成）を可能にする。
−１つ以上の安定化ネジ（骨接合）を通すための窪みが正確な位置に設けられる。すなわち、ブロックを固定する際にブロックに張力又は破損が発生することを避けるために、ブロックのネジ頭の支持部を強化する必要があり、これらの穴の面取り部及び直径はネジの直径に対して調整される。
−セラミック材料で作られたブロックの組成は、ブロックが、予定どおり全体として、又は部分的に吸収され、新たに形成された患者の骨によって、全体として、又は部分的に充填されるために、極めて重要である。実際、手術者は、下顎骨又は上顎骨の骨量の増加を必要とした１つ以上のインプラントを装着するには、骨の治癒が完了した後に再度手術部位に介入する必要がある。
−自家移植の場合に遭遇する問題（第２の手術部位および採取量）は、明らかに完全に無くなる。
【００１１】
このように、本発明は、まず、骨の表面における骨欠損を補填するための合成ブロックにおいて、合成ブロックが、骨欠損を補填することが可能な形状を有し、骨欠損内に配置されたときに固定できるセラミック材料の部品によって構成され、骨欠損に部品が配置されると、細胞増殖のための血管再生を可能にする流体及び細胞が通ることができるように互いに連通するチャネルの３次元ネットワークが部品内に少なくとも部分的に形成され、骨欠損にこの部品が配置すされると、部品に接触する骨欠損の各表面上にチャネルが開口するようになっていることを特徴とする合成ブロックに関する。
【００１２】
このチャネルの３次元ネットワークは、整然としたネットワークであって、特許文献１に記載されているような、開放相互連結細孔の群とは異なる。この整然としたネットワークはステレオリソグラフィ又は３Ｄプリント又は付加製造方法の技術によって得られるためネットワーク構造を制御できるが、開放相互連結細孔の群はランダムであるため制御は不可能である。このように、部品は所望の血管再生に従って作製できる。更に、この部品は、異なる密度（平方センチメートル又は立方センチメートルあたりのチャネル数）のチャネルネットワークを含むことができる。
【００１３】
セラミック材料は、少なくとも部分的に吸収性セラミック材料であることが有利であるが、セラミック材料は、非吸収性セラミック材料であってもよい。
【００１４】
すなわち、セラミック材料は、β−リン酸三カルシウム（β−ＴＣＰ）、ヒドロキシアパタイト、及びそれらの任意の割合の混合物から選択され、特に、１００重量％に対して、４０〜１００重量％のヒドロキシアパタイト、及び０〜６０重量％のβ−ＴＣＰで構成される。一般的な混合物は、６０重量％のヒドロキシアパタイト及び４０重量％のβ−ＴＣＰで構成される。β−ＴＣＰは吸収性であるが、ヒドロキシアパタイトは吸収性ではない。
【００１５】
チャネルの３次元ネットワークは、血管再生に必要な流体及び細胞が浸入することによって血管再生が可能であれば、任意の形状でよく、特に、ネットワークの各稜線に沿ってチャネルが延びる、立方体メッシュネットワークでもよい。
【００１６】
セラミック部品は、その外側に、セラミック部品と一体で、骨欠損の外側の、修復する対象の骨の表面に当接するようになっている、少なくとも１つの安定化アイレットを有してよい。安定化アイレットには、血管再生チャネルが設けられておらず、少なくとも１本の安定化ネジを通すために、少なくとも１つの穴が貫通し、及び／又は、少なくとも１つの安定化ネジを通すために、少なくとも１つの貫通穴が、セラミック部品を、骨欠損の範囲を定める骨に接触するようになっている表面から、骨欠損の内部に配置された部品の位置を考慮した場合に開放側になる表面へと貫通してよく、部品には、少なくとも解放側表面の周辺部において、穴を囲む領域内に血管再生チャネルが設けられていない。
【００１７】
部品には、骨欠損内に配置される部品の位置を考慮した場合に開放側になる表面の領域に血管再生チャネルが設けられていないことが有利である。
【００１８】
血管再生系を形成するチャネルは、例えば円形、正方形、三角形、菱形など、任意の断面を有してよく、最大数の角をもつ形状（例えば十字形）を有してよい。特に、血管再生系を形成するチャネルは、１辺が２５０〜６００μｍで許容差が２００μｍの正方形断面を有することができる。
【００１９】
これらのチャネル構造は制御されるため、一般に、血管再生チャネルが、変化する断面を有することができ、直線状又は非直線状の形状も可能であり、骨欠損に接触するようになっている部品の表面の反対側が開口すること又は開口しないことも可能である。
【００２０】
有利には、血管再生系を形成するチャネルが、骨欠損の範囲を定める骨に接触するようになっている部品の領域では、より大きな断面を有し、すなわち、１辺が４００〜６００μｍで許容差が２００μｍの正方形断面のチャネルであり、部品の芯部チャネルが、１辺がより小さい正方形断面チャネルであり、又は、骨欠損に接触するようになっている部品の１つ以上の領域では、血管再生系を形成するチャネルの密度がより高くできる。
【００２１】
具体的には、部品を構成するセラミック材料が、水銀ポロシメータで測定して、体積比５〜３０％の粒間の微小多孔質を有し、微小孔の大きさが０．１〜１０μｍである。この微小多孔質が、製造されるセラミック材料に適している。
【００２２】
以下の点が興味深い。
−部品の芯部が、「多孔質」及び軟質の小柱骨に可能な限り近い構造を有する。
−（骨欠損内に配置される位置を考慮して）部品の外周部は、皮質骨の特性と可能な限り近い構造を有する、すなわち高密度で硬い。
−部品の、患者の骨に接触するようになっている部分は、可能な限り早く血管再生が可能になるように、極めて「多孔質」である。
【００２３】
上記の「多孔質」という用語は、上記に定義したようなチャネルのネットワークが存在することを表す。実際、部品の外周部は、その他の部分と同様に、製造方法に固有の微小多孔質構造を有する。
【００２４】
本発明はまた、上記に定義した合成ブロックの製造方法に関し、この製造方法は、
−補填する対象の骨欠損を有する、患者の骨の３次元画像を取得するステップと、
−コンピュータ支援設計を用いて、骨欠損に対応する形状を有し、血管再生チャネルを有し、合成ブロックを製造する際のセラミックの収縮を考慮して骨欠損より僅かに大きいサイズを有する合成ブロックの計算モデルを設計するステップと、
−骨欠損内に合成ブロックを確実に固定するために、合成ブロックのこの計算モデルを、コンピュータ支援設計によって変更するステップと、
ステレオリソグラフィ、又は３Ｄプリント、又は付加製造方法の技術によって、所望の合成ブロックを製造するステップとを含むことを特徴とする。
【００２５】
上に定義したセラミック材料部品を製造する方法は、一般に、以下のステップを含む。
−剛性支持体又は製造されている部品上に、少なくとも１つのセラミック材料と光硬化性モノマーとを備えた第１の熱硬化性組成物層を形成するステップ。
−第１の光硬化性組成物層を、この層に定義されたパターンに従って照射することによって硬化させ、第１の段を形成するステップ。
−第１の段の上に、第２の光硬化性組成物層を形成するステップ。
−第２の光硬化性組成物層を、この層に定義されたパターンに従って照射することによって硬化させ、第２の段を形成するステップ。
−任意選択でこれらのステップを繰り返し、圧粉部品を形成するステップ。
−硬化していない組成物を除去するために、圧粉部品を洗浄するステップ。
−任意選択的に、洗浄された圧粉部品に脱バインダ処理を行うステップ。
−任意選択的に脱バインダ処理及び洗浄を行った圧粉部品に焼結処理を行い、完成部品とするステップ。
【００２６】
本方法の特定の例では、光硬化性組成物が液体で、剛性支持体が光硬化性組成物槽に浸されたプラットフォームである、液体のステレオリソグラフィにより部品が製造される。光硬化性組成物の各層は、製造される部品の上段が、光硬化性組成物の開放側表面の下に下がるように、プラットフォームを光硬化性組成物槽内で下げていくことによって形成され、光硬化性組成物の各層は、その層に定義されたパターンに従って、この開放側表面をレーザー走査することによって硬化される。
【００２７】
本方法の他の特定の例では、多孔質構造は、光硬化性組成物がペースト状で、光硬化性組成物が、製造されている部品の上段に供給される、ペーストのステレオリソグラフィにより製造される。光硬化性組成物が広げられて各光硬化性組成物の各層が形成され、光硬化性組成物の各層は、その層に定義されたパターンに従って、層をレーザー走査することによって硬化される。
【００２８】
本発明は、更に、下顎骨又は上顎骨の骨欠損を補填するための合成ブロックとして、上で定義された、又は上に定義された方法で製造された合成ブロックの使用法に関する。
【００２９】
本発明の目的をよりわかりやすく示すため、以下の添付図面を参照して、例示的且つ非限定な目的で、幾つかの具体例を以下に説明する。
【図面の簡単な説明】
【００３０】
【図１】人間の成人の健康な下顎骨の斜視概略図。
【図２】骨欠損を備えた、図１の下顎骨体部の図。
【図３】本発明の第１の具体例による、この骨欠損を補填するためのブロックの側面概略図。
【図４】図３のブロックの上面概略図。
【図５】本発明の第１の具体例に係る合成ブロックを配置、固定した後の、図２に対応する図。
【図６】合成ブロックの材料が吸収され、合成ブロックが患者の骨に置き換わり、人工歯根が配置された後の、図５に対応する図。
【図７】健康な状態の上顎骨の正面図。
【図８】切歯のブロックを失った後の上顎骨の正面図。
【図９】本発明の第１の具体例に係る合成ブロックを配置した後の上顎骨の正面図。
【図１０】骨が完全に治癒して歯科インプラントを装着した後の上顎骨の正面図。
【図１１】本発明の第２の具体例によって実施された合成ブロックを示す、図３に対応する図であり、この第２の具体例に使用される安定化ネジが示されている図。
【図１２】本発明の第２の具体例によって実施された合成ブロックを示す、図４に対応する図であり、この第２の具体例に使用される安定化ネジが示されている図。
【図１３】第１又は第２の具体例に係る合成ブロックの、可能な構造を説明するための断面図。
【図１４】本発明の第２の具体例による合成ブロックで補填した骨欠損を備えた、下顎骨の一部の上面図。
【図１５】図１４の合成ブロックの、構造を示すために拡大した縦断面図。
【発明を実施するための形態】
【００３１】
図面の解剖学的概略図では、わかりやすくするために、歯肉、筋肉及び頬、並びに血管系等の軟組織は除き、骨及び歯等の硬組織のみを残している。
【００３２】
図１を参照すると、人間の成人の下顎骨１が、その体部２及び２つの枝部３と共に示されていることがわかる。体部２は、下顎骨体部の柔らかい歯槽縁部内の穴の開いた槽内に埋め込まれた、下歯列弓の歯４を保持している。本発明の目的は、骨欠損を補填するための合成ブロック及びその骨欠損内での位置決めを提供することである。図面では、歯は厳密には描かれていない。ここで説明する歯は、下顎骨の中央を基準にして、それぞれの位置によって番号が付されている。すなわち、５は第２小臼歯、６は第１大臼歯、７は第２大臼歯、８は第３大臼歯又は親知らずである。
【００３３】
図２は、歯６、７及び８並びに付随する歯槽骨が失われた下顎骨体部を示す。
【００３４】
このように形成された骨欠損１０は、片側の下顎骨体部側壁からもう一方まで延びる桶型をしている。
【００３５】
この欠損１０を補填するためのセラミック材料部品１１を図３及び図４に示す。
【００３６】
セラミック材料部品１１は、欠損１０に完璧に嵌め込むことが可能な形状を有する本体１２を備え、本体１２は、図示の例では、外側に３つのアイレット１３、すなわち、片側に２つのアイレット及び反対側に１つのアイレットを有する。
【００３７】
アイレット１３は、図５に示すように、下顎骨のそれぞれ対応する側壁部に当接するようになっている。各アイレット１３は、部品１１を欠損１０内に配置したときに安定させるように、骨接合用ネジを通す穴１４を備えている。アイレット１３を安定させることによって部品１１が完全に安定するように、穴１４の軸線は骨接合用ネジが所望の向きになるような方向に向いている。また、アイレット１３は、部品１１の本体１２上に、こうした安定性が確実となるように配置される。
【００３８】
図６には、部品１１のセラミック材料が吸収され、それが患者の骨に置き換わった後の下顎骨１を示す。治癒後、歯科インプラント１５の配置が可能になる。
【００３９】
部品１１の構造は、図１３を参照して、後述する。
【００４０】
図７〜図１０は、上顎骨１６の場合の、それぞれ図１、図２、図５及び図６に対応する図である。
図７は、上歯列弓の歯１７を有する上顎骨１６の正面図を示す。
図８は、これに対応する正面図であるが、４本の切歯の喪失及び骨の損失を伴い、骨欠損１８が生じている。
図９は、本発明に係るセラミック材料部品１９を示し、その本体２０が骨欠損に補填され、アイレット２２が上顎骨の前壁に当接することで、骨接合用ネジが対応する穴２２を通ることができるようになっている。
図１０は、骨の治癒が完了し、４つの歯科インプラントを装着し、それに新しい歯２４を装着した後の上顎骨の正面図を示す。
【００４１】
図１１及び図１２は、それぞれ図３及び図４に対応するが、部品１１を固定する手段の他の具体例の図である。
【００４２】
この具体例では、骨欠損１０によって区切られた患者の骨の中を突き抜ける（図１１及び図１２に示す）骨接合用ネジ２６を通すために、貫通穴、すなわちボア２５が部品１１を貫通している（図示の例では２つのボア２５）。反対側では、各ボア２５は、対応するネジ頭２８を収容するために、面取り部２７に沿って広がっている。ネジ２６の軸線の位置及び向きは、部品１１が確実に良好に固定されて、血管再生が成功するように選択される。
【００４３】
図１１を参照すると、部品１１は、２種類の「多孔質」を有することができる。すなわち、
−血管再生チャネルの３次元ネットワークが、例えば、１辺が２５０〜６００μｍ＋／−２００μｍの正方形断面のチャネルから構成される主要部１１ａと、
−血管再生ネットワークを備えておらず、従ってより良好な耐性のために（微小多孔質のみを有し）チャネルを有さない表面部１１ｂである。
【００４４】
上記のように、部分１１ａは、血管再生を加速させるために、患者の骨と接触する領域に、より高密度の、又はより大きなチャネル断面を有するネットワークを有することができる。
【００４５】
図１４及び図１５は、その「多孔質」に関して３つの異なる領域を有する、第２の具体例による部品１１を示す。
−血管再生チャネルの３次元ネットワークが、例えば、１辺が２５０〜３５０μｍ＋／−２００μｍの正方形断面のチャネルから構成される芯部１１Ａと、
−血管成長チャネルの３次元ネットワークがより高密度か、又は部分１１Ａのチャネルより大きな断面、例えば、１辺が４００〜６００μｍ＋／−２００μｍの断面をもつ正方形断面チャネルから構成され、患者の骨に接触するようになっている部分１１Ｂと、
−血管再生ネットワークを備えず、従ってより良好な耐性のために（微小多孔質のみを有し）チャネルを有さない、ボア２５を囲む表面部１１Ｃである。
【００４６】
本発明に係る構造は、セラミック材料を層毎に作る任意の製造方法により得ることができる。
【００４７】
ラピッドプロトタイピング、特にステレオリソグラフィが、その方法の例である。この方法は、当業者に知られており、詳細な説明は、特許文献２及び特許文献３を参照することができる。
【００４８】
簡単に説明すると、ペーストのステレオリソグラフィでは、例えば、以下の組成（全質量の％）を有するようにペーストが調製される。
セラミック        ８０
光硬化性バインダ  １１．５１
光開始剤          ０．０９
分散剤            １．１
可塑剤            ７．３
【００４９】
ここで、セラミックは、ヒドロキシアパタイト又はβ−ＴＣＰ又はそれらの混合物である。光硬化性バインダは、ジエトキシル化Ａビスフェノールジメタクリレート又は１，６−ヘキサンジオールジアクリレートなどの、アクリレート樹脂であってよい。光開始剤は、アクリレートの重合に一般的に使用される光開始剤の中から選択される。特に、２，２’−ジメトキシ−２−フェニルアセトフェノン及び２−ヒドロキシ−２−メチル−１−フェニルプロパン−１−オンが注目される。有利には、分散剤はリン酸エステルである。可塑剤としては、グリコール類（例えば、ポリエチレングリコール）、フタル酸類（例えば、ジブチルフタレート）、及びグリセロールによって構成される群から１つ以上の薬剤を選択することができる。
【００５０】
ペーストのステレオリソグラフィ装置では、まずプラットフォーム上にペーストを広げて均一な厚さの第１の層を形成する。この第１の層は、この層に定義されたパターンに従ってレーザー走査によって照射される。第１のペースト層は、レーザーによって照射されない、チャネルに相当する領域以外は、ペーストの光重合によって硬化する。その後、第２のペースト層が、第１の硬化した層の上に広げられる。この第２の層は、この層に定義されたパターンに従ってレーザー走査によって照射される。次いで、第２のペースト層は、チャネルに対応する領域を除いて、ペーストの光重合によって硬化する。次々に段を形成するために、これらの操作が繰り返される。
【００５１】
形成された各層の厚さは２５〜１００μｍ、すなわち５０μｍであり、層の数は製造される部品によることは明らかである。
【００５２】
最後の層が光重合された後、こうして形成された圧粉部品を洗浄し、非重合の組成物を除去する。洗浄された圧粉部品は、熱処理（脱バインダ処理）し、次に焼結処理を施す。
【００５３】
上記の具体例は、例示及び非限定の目的で提供されており、本発明の範囲から逸脱することなく変更が可能であることは明らかである。
【００５４】
本発明の具体例を以下に示す。
［具体例１］
骨の表面の骨欠損（１０；１８）を補填するための合成ブロックにおいて、
前記合成ブロックが、前記骨欠損（１０；１８）を補填することが可能な形状を有し、前記骨欠損（１０；１８）に配置されたときに固定できる、セラミック材料の部品（１１）によって構成され、
前記骨欠損（１０；１８）に前記部品（１１）が配置されると細胞増殖のための血管再生を可能にする流体及び細胞が通ることができるように互いに連通するチャネルの３次元ネットワークが前記部品（１１）内に少なくとも部分的に形成され、
前記骨欠損（１０；１８）に前記部品（１１）が配置すされると、前記部品（１１）に接触する前記骨欠損（１０；１８）の各表面上に前記チャネルが開口するようになっていることを特徴とする合成ブロック。
［具体例２］
前記セラミック材料が、少なくとも部分的に吸収性のセラミック材料、又は、非吸収性セラミック材料であることを特徴とする具体例１に記載された合成ブロック。
［具体例３］
前記セラミック材料が、β−リン酸三カルシウム（β−ＴＣＰ）、ヒドロキシアパタイト、及びそれらの任意の割合の混合物から選択され、特に、１００重量％に対して、４０〜１００重量％のヒドロキシアパタイト、及び０〜６０重量％のβ−ＴＣＰから構成されていることを特徴とする具体例１又は具体例２に記載された合成ブロック。
［具体例４］
前記セラミック部品（１１）は、その外側に、前記セラミック部品（１１）と一体で、前記骨欠損（１０；１８）の外側の、修復する対象の骨の表面に当接するようになっている、少なくとも１つの安定化アイレット（１３）を有し、
前記安定化アイレット（１３）には、血管再生チャネルが設けられておらず、少なくとも１本の安定化ネジを通すために、少なくとも１つの穴（１４）が貫通し、及び／又は、
少なくとも１つの安定化ネジ（２６）を通すために、少なくとも１つの貫通穴（２５）が、前記セラミック部品（１１）を、前記骨欠損（１０；１８）の範囲を定める骨に接触するようになっている表面から、前記骨欠損（１０；１８）の内部に配置された前記部品（１１）の位置を考慮した場合に開放側になる表面へと貫通し、
前記部品（１１）には、少なくとも前記解放側表面の周辺部において、前記穴（２５）を囲む領域に血管再生チャネルが設けられていないことを特徴とする、具体例１から具体例３までのいずれか一項に記載された合成ブロック。
［具体例５］
前記部品（１１）には、前記骨欠損（１０；１８）内に配置された前記部品（１１）の位置を考慮した場合に開放側になる表面の領域に血管再生チャネルが設けられていないことを特徴とする具体例１から具体例４までのいずれか一項に記載された合成ブロック。
［具体例６］
血管再生チャネルが、変化する断面を有し、直線状又は非直線状であり、前記骨欠損（１０；１８）に接触するようになっている前記部品（１１）の表面の反対側が開口しているか又は開口していないことを特徴とする具体例１から具体例５までのいずれか一項に記載された合成ブロック。
［具体例７］
血管再生系を形成する前記チャネルが、１辺が２５０〜６００μｍで許容差が２００μｍの正方形断面を有することを特徴とする具体例１から具体例６までのいずれか一項に記載された合成ブロック。
［具体例８］
血管再生系を形成する前記チャネルが、前記骨欠損（１０；１８）を定める骨に接触するようになっている前記部品（１１）の領域では、より大きな断面を有し、すなわち、１辺が４００〜６００μｍで許容差が２００μｍの正方形断面のチャネルであり、前記部品の芯部チャネルが、１辺がより小さい正方形断面チャネルであり、
又は、前記骨欠損（１０；１８）に接触するようになっている前記部品（１１）の１つ以上の領域内では、前記血管再生系を形成する前記チャネルの密度がより高いことを特徴とする具体例１から具体例７までのいずれか一項に記載された合成ブロック。
［具体例９］
前記部品（１１）を構成する前記セラミック材料が、体積比５〜３０％の粒間微小多孔質を有し、微小孔の大きさが０．１〜１０μｍであることを特徴とする具体例１から具体例８までのいずれか一項に記載された合成ブロック。
［具体例１０］
具体例１から具体例９までのいずれか一項に記載されたような合成ブロックを製造する方法において、
−補填する対象の骨欠損（１０；１８）を有する、患者の骨の３次元画像を取得するステップと、
−コンピュータ支援設計を用いて、前記骨欠損（１０；１８）に対応する形状を有し、血管再生チャネルを有し、且つ、前記合成ブロックを製造する際のセラミックの収縮を考慮して前記骨欠損（１０；１８）より僅かに大きいサイズを有する合成ブロックの計算モデルを設計するステップと、
−前記骨欠損（１０；１８）内に前記合成ブロックの安定性を確実にするために、前記合成ブロックの前記計算モデルを、コンピュータ支援設計によって変更するステップと、
ステレオリソグラフィ、又は３Ｄプリント、又は付加製造方法の技術によって、所望の前記合成ブロックを製造するステップとを含むことを特徴とする方法。
【図１】
2019155121.tif 000003
【図２】
2019155121.tif 000004
【図３】
2019155121.tif 000005
【図４】
2019155121.tif 000006
【図５】
2019155121.tif 000007
【図６】
2019155121.tif 000008
【図７】
2019155121.tif 000009
【図８】
2019155121.tif 000010
【図９】
2019155121.tif 000011
【図１０】
2019155121.tif 000012
【図１１】
2019155121.tif 000013
【図１２】
2019155121.tif 000014
【図１３】
2019155121.tif 000015
【図１４】
2019155121.tif 000016
【図１５】
2019155121.tif 000017